(57)【要約】【課題】耐刷力、耐汚れ性に優れたアルミニウム平版印刷版を提供する。【解決手段】粗面化され陽極酸化されたアルミニウム支持体上に物理現像核層を有し更にその上に少なくとも２層のハロゲン化銀乳剤層を有し、該アルミニウム支持体に最も近いハロゲン化銀乳剤層の臭化銀比率が他の層に比べ最も高いことを特徴とする平版印刷版を用いる。【選択図】  なし【特許請求の範囲】
【請求項１】
粗面化され陽極酸化されたアルミニウム支持体上に物理現像核層を有し更にその上に少なくとも２層のハロゲン化銀乳剤層を有し、該アルミニウム支持体に最も近いハロゲン化銀乳剤層の臭化銀比率が他の層に比べ最も高いことを特徴とする平版印刷版。
【発明の詳細な説明】
【技術分野】
【０００１】
本発明は、アルミニウム板を支持体とする銀錯塩拡散転写法を利用した平版印刷版に関すものである。
【背景技術】
【０００２】
銀錯塩拡散転写法(ＤＴＲ法)を用いた平版印刷版については、フォーカル・プレス、ロンドン  ニューヨーク(１９７２年)発行、アンドレ  ロット及びエディス  ワイデ著、「フォトグラフィック・シルバー・ハライド・ディフュージョン・プロセシズ」、第１０１頁〜第１３０頁に幾つかの例が記載されている。
【０００３】
その中で述べられているように、ＤＴＲ法を用いた平版印刷版には、転写材料と受像材料を別々にしたツーシートタイプ、あるいはそれらを一枚の支持体上に設けたモノシートタイプの２方式が知られている。ツーシートタイプの平版印刷版については、特開昭５７−１５８８４４号公報に詳しく記載されている。又、モノシートタイプについては、特公昭４８−３０５６２号公報、同５１−１５７６５号公報、特開昭５１−１１１１０３号公報、同５２−１５０１０５号公報などの各公報に詳しく記載されている。
【０００４】
紙を支持体とした平版印刷版は、印刷中の版伸びや水分のしみ込みなどのため耐刷性を含め高品質の印刷は困難である。これらの問題点を改良し印刷性能を向上する目的でフィルム支持体が用いられる。例えば、酢酸セルロースフィルム、ポリビニルアセタールフィルム、ポリスチレンフィルム、ポリプロピレンフィルム、ポリエチレンテレフタレートフィルム、或はポリエステル、ポリプロピレン、又はポリスチレンフィルムなどをポリエチレンフィルムで被覆した複合フィルム等が支持体として利用できる。
【０００５】
しかしながら、フィルムを支持体とした平版印刷版は紙ベースの印刷版と比べ、版伸び性や水分のしみ込みなどの点で改良されたものの、耐刷性、保水性、更には印刷機への版掛け性等の点で問題を残している。
【０００６】
そこで、上に述べた紙やフィルムを支持体とした平版印刷版の種々の問題点を解決するために、金属特にアルミニウム板を支持体とした銀塩方式の平版印刷版が知られており、特開昭５７−１１８２４４号、同５７−１５８８４４号、同６３−２６０４９１号、特開平３−１１６１５１号、同４−２８２２９５号などの各公報に詳しく記載されている。これらのアルミニウム板を支持体とする銀錯塩拡散転写法を利用したモノシートタイプの平版印刷版（以降、アルミニウム平版印刷版と称す）は、粗面化され陽極酸化されたアルミニウム支持体上に物理現像核層を有し、さらにその上にハロゲン化銀乳剤層を設けた構成になっている。この平版印刷版の一般的な製版方法は、露光後、現像処理、水洗処理（ウォッシュ・オフ：ハロゲン化銀乳剤層の除去）が施される。また版面の保護のために仕上げ処理が通常施されている。
【０００７】
詳細には、現像処理によって物理現像核上に金属銀画像部が形成され、次の水洗処理によってハロゲン化銀乳剤層が除去されてアルミニウム支持体上に金属銀画像部（以降、銀画像部と称す）が露出する。同時に陽極酸化されたアルミニウム表面自身が非画像部として露出する。
【０００８】
本発明が対象とするアルミニウム平版印刷版において、銀画像部が十分な耐刷力を持つためには画像銀とアルミ支持体が強固に接着している必要がある。しかし、通常アルミニウム平版印刷版の現像液は強アルカリ性であり、アルミニウムが両性金属であることから処理中にアルミニウム支持体が現像液に溶解してしまい、この接着が弱くなり、耐刷力が得られないという問題を抱えていた。特にこの問題は銀画像部に対し非画像部面積の大きい細線、ハイライト部などにおいて顕著であった。
【０００９】
この問題に対し例えば特開平１１−３０５４４８号、特開２０００−１８１０５２号、特開２０００−２７５８５０号公報（特許文献１、２、３）などで種々の方法が提案されていたがまだ十分な解決方法とはなっていなかった。
【００１０】
アルミニウム支持体を使用したものではないが、特開昭６２−２４２９４６号公報（特許文献４）では層を分離し、それぞれの層に役割を持たせることを提案している。この公報では感光性のハロゲン化銀と非感光性のハロゲン化銀を別々の層に分割しており、この場合非感光性のハロゲン化銀層を設けているため、非画像部に銀が析出し、印刷時の汚れの元となっていた。また特開平１１−３０５４４６号公報（特許文献５）実施例にあるようにアルミニウム支持体を使用した平版印刷版では物理現像核層に対する感光性ハロゲン化銀乳剤層と非感光性ハロゲン化銀層との位置関係が逆転するために、この方法を単純に用いても耐刷力は全く上がらないことが知られている。
【特許文献１】特開平１１−３０５４４８号公報（第２頁）
【特許文献２】特開２０００−１８１０５２号公報（第２頁）
【特許文献３】特開２０００−２７５８５０号公報（第２頁）
【特許文献４】特開昭６２−２４２９４６号公報（第１頁）
【特許文献５】特開平１１−３０５４４６号公報（第６頁）
【発明の開示】
【発明が解決しようとする課題】
【００１１】
本発明の目的は、耐刷力及び耐汚れ性に優れた平版印刷版を提供することにある。
【課題を解決するための手段】
【００１２】
本発明の上記目的は粗面化され陽極酸化されたアルミニウム支持体上に物理現像核層を有し更にその上に少なくとも２層のハロゲン化銀乳剤層を有し、該アルミニウム支持体に最も近いハロゲン化銀乳剤層の臭化銀比率が他の層に比べ最も高いをこと特徴とする平版印刷版を用いることによって達成された。
【発明の効果】
【００１３】
本発明により耐刷力及び耐汚れ性に優れた平版印刷版を提供することができた。
【発明を実施するための最良の形態】
【００１４】
本発明においてハロゲン化銀乳剤層は少なくとも２層存在する。ここで用いられるハロゲン化銀乳剤の種類としては、一般に用いられる塩化銀、臭化銀、ヨウ化銀、塩臭化銀、塩ヨウ臭化銀、ヨウ臭化銀等から選択されるが、アルミニウム支持体に最も近い層の臭化銀比率は他の層のそれより高く、好ましくは５モル％以上、さらに好ましくは１０〜２０モル％高い。しかし一方で臭化銀比率が高くなりすぎるとＤＴＲがしにくくなるので、全てのハロゲン化銀乳剤の臭化銀比率は５０モル％以下、好ましくは４０モル％以下にするほうが好ましい。ハロゲン化銀乳剤の臭化銀比率を高くするのはハロゲン化銀結晶を作成する段階で添加するハロゲン化物の臭素イオンの比率を上げることでも可能であるし、またハロゲン化銀結晶作成後、臭化物を添加することでも達成される。
【００１５】
本発明においてアルミニウム支持体に最も近いハロゲン化銀乳剤層に含まれる銀イオンの量は硝酸銀に換算した銀比率として全体の３０％以下、好ましくは５〜２０％含有する。これらの乳剤のタイプとしてはネガ型、ポジ型のいずれでもよい。これらのハロゲン化銀乳剤は必要に応じて化学増感あるいはスペクトル増感することが出来る。さらにこれらハロゲン化銀乳剤層は公知の現像抑制剤、界面活性剤、ハレーション防止用の水溶性色素、顔料などを含有することができる。
【００１６】
本発明においてアルミニウム支持体に最も近い層以外のハロゲン化銀乳剤層のタイプとししてはアルミニウム支持体に最も近い層のそれと同じであることが必要である。これらのハロゲン化銀乳剤は必要に応じて化学増感あるいはスペクトル増感することが出来る。この時の感度はその感材を使用する波長において最もアルミニウム支持体に近い層の感度の二分の一以上、更には最もアルミニウム支持体に近い層より同等以上が好ましい。さらにこれらハロゲン化銀乳剤層は公知の現像抑制剤、界面活性剤、フィルター色素、顔料などを含有することができる。これらの量はアルミニウムに最も近いハロゲン化銀乳剤層と同じ量でも異なっていてもよい。
【００１７】
本発明の印刷版の全てのハロゲン化銀乳剤層には保護コロイドとして各種親水性コロイドを用いることができる。即ち、酸処理ゼラチン、アルカリ処理ゼラチン、ゼラチン誘導体、グラフト化ゼラチン等各種ゼラチンを用いることが出来る他、ポリビニルピロリドン、各種でんぷん、アルブミン、ポリビニルアルコール、アラビアゴム、ヒドロキシエチルセルロース、等の親水性高分子化合物を含有させることが出来る。用いられる親水性コロイドとしては、ゼラチン、ゼラチン誘導体、ポリビニルアルコール、ポリビニルピロリドン等が挙げられるが、好ましくは、物理現像後の親水性コロイド層の剥離性を容易にするために実質的に硬膜剤を含まない親水性コロイド層を用いることが望ましい。
【００１８】
本発明において、アルミニウム支持体に最も近いハロゲン化銀乳剤層とその他のハロゲン化銀乳剤層は連続していても良いし、必要に応じて中間層などが存在することも可能である。またハロゲン化銀乳剤層の上に最上層としての保護層などを設けることも可能である。アルミニウム支持体に最も近いハロゲン化銀乳剤層とアルミニウム支持体の間には物理現像核層や中間層などが存在することができる。
【００１９】
本発明で用いるアルミニウム支持体にはアルミニウム純度が９３質量％以上、好ましくは９９質量％以下の純度のアルミニウム支持体を使用する。アルミニウム不純物としては鉄、ケイ素、銅、マンガン、マグネシウム、クロム、亜鉛、チタン、ビスマス、鉛、ジルコニウム、ニッケルなど通常アルミニウム合金として用いられている元素が使用できる。また、特に好ましいアルミ合金としては１０５０、１１００、３００３などが挙げられる。
【００２０】
本発明で用いられるアルミニウム支持体は公知の方法で圧延される。すなわち、アルミニウムのインゴットを溶解保持してスラブを鋳造し、スラブ表面の不純物組織部分を面削機にかけて３〜１０ｍｍづつ切削する面切削工程を経た後、均熱炉において４８０〜５４０℃、６〜１２時間保持する均熱化処理工程を行い、しかる後に熱間圧延で５〜４０ｍｍの厚みに圧延した後、室温で所定の厚みに冷間圧延を行う。またその後組織の均一化のために焼鈍を行い圧延組織等を均質化した後、規定の厚みに冷間圧延を行い、平坦度の良い板にするため矯正する。支持体の厚さは通常約０.１３〜０.５０ｍｍの範囲である。
【００２１】
本発明に用いられる支持体には、この技術分野において通常使用されている脱脂処理、粗面化処理及び陽極酸化処理等が施されるが、少なくとも粗面化処理及び陽極酸化処理がこの順で行なわれた支持体を用いる。
【００２２】
本発明で用いるアルミニウム板は表面から脂肪性物質を除去するために脱脂処理を行う。脱脂処理としてはトリクレン、シンナー等の溶剤脱脂、界面活性剤、ケロシン、トリエタノールアミン、水酸化ナトリウムを混ぜたエマルジョン脱脂、酸脱脂、アルカリ脱脂などがある。
【００２３】
本発明で用いるアルミニウム板は感光層との密着性を良好にし、かつ保水性を改善するために粗面化処理をされる。粗面化処理の方法としては機械的処理、化学的処理、電気化学的処理があり、これらを単独もしくは組み合わせて処理を行うが、特にコスト的に機械研磨を組み合わせることが好ましい。表面の形状は一般に粗さ計により表されるが、その大きさは中心線平均粗さ；Ｒａの値で０.３〜１.０μｍが適当である。
【００２４】
機械的粗面化処理としてボールグレイン法、ナイロンブラシ法、バフ研磨法、ブラスト研磨法等を用いることができる。また化学的粗面化には塩化物、フッ化物等で化学的にアルミニウムを溶解する方法がある。
【００２５】
電気化学的粗面化処理方法は他の方法に比較して電解液組成及び電解条件によって、砂目の形状及び表面粗さを微妙にコントロールすることが可能なのでこの方法を用いることが好ましい。電気化学的粗面化処理は直流、交流または両者の組み合わせで行うことができる。交流波としては単相又は３相の商業用交流あるいはこれらを含めた１０〜３００Ｈｚの範囲の正弦波、矩形波、台形波等がある。
【００２６】
アルミニウム板に供給される電力は電解液の組成、温度、電極間距離等により変わるが、印刷版として適切な砂目を得るためには、一般に電流では１〜６０Ａ／ｄｍ2、電気量では５０〜４０００Ｃの範囲で使われる。また電極とアルミニウム板との距離は１〜１０ｃｍの範囲が好ましい。
【００２７】
電解液としては硝酸あるいはその塩、塩酸あるいはその塩、あるいはそれらの１種または２種以上の混合物の水溶液が使用できる。更に必要に応じて硫酸、リン酸、クロム酸、硼酸、有機酸、あるいはそれらの塩、アンモニウム塩、アミン類、界面活性剤、その他の腐食防止剤、腐食促進剤、安定化剤を加えて使用することもできる。
【００２８】
電解液の濃度としては上記の酸類の濃度が０.１〜１０％であり、電解液中のアルミニウムイオンの濃度を０〜１０ｇ／Ｌの範囲に維持したものが好ましい。電解液の温度は０〜６０℃が好ましい。
【００２９】
本発明において粗面化処理と陽極酸化処理の間にデスマット処理を行うことが好ましい。デスマットとは粗面化と陽極酸化の間に行う化学エッチング工程のことを指す。デスマットには酸あるいはアルカリを用いて行うことができるが酸処理が好ましい。酸には、硝酸、リン酸、クロム酸、硫酸、塩酸、フッ酸などを単独、あるいは数種混合して用いることができる。アルカリデスマットには水酸化ナトリウム、炭酸ナトリウム、水酸化カリウム、炭酸カリウム、第三リン酸カリウム、アルミン酸ナトリウム、珪酸ナトリウムなどを単独、もしくは数種混合して用いることができる。またそのデスマット液の濃度、処理時間はスマットを完全に除去できるだけの濃度が必要である。スマットの発生量はその前段階の粗面化の処理方法に依存しているので、必要なデスマットの程度は粗面化の方法に依存する。しかしスマットの除去の程度は走査型顕微鏡で容易に観察できるので、これで処理したアルミの表面を観測することでスマットが完全に除去されるデスマットの程度を容易に決定することができる。実際には廃液の処理の関係もあり、酸あるいはアルカリの合計で５〜４０％程度で、その処理時間は３０秒〜２分が好ましい。処理温度は４０〜６０℃が好ましい。
【００３０】
本発明においてデスマット工程は２回以上に分けることも可能である。この場合酸デスマットとアルカリデスマットとを組み合わせることも可能であるが、アルカリデスマットを先にするほうが好ましい。
【００３１】
このような粗面化処理、デスマット処理を行った後、陽極酸化処理が施される。陽極酸化の電解液には硫酸、リン酸、シュウ酸、クロム酸または有機酸（例えばスルファミン酸、ベンゼンスルホン酸など）またはそれらの混合物が好ましく、また特に生成酸化膜の溶解性の低い酸が好ましい。
【００３２】
陽極酸化膜は陽極にのみ生成するので電流は通常直流電流が使用される。陽極酸化の条件としては液濃度１〜４０％、電流密度０.１〜１０Ａ／ｄｍ2、電圧１０〜１００Ｖの範囲で使用される。陽極酸化膜の厚みは電流密度と時間により変えられ、印刷版の耐刷グレードによって適宜調整されるが、３ｇ／ｍ2以下、好ましくは２.８ｇ／ｍ2〜１ｇ／ｍ2、更に好ましくは好ましくは２.３ｇ／ｍ2〜１ｇ／ｍ2必要となる。温度は陽極酸化膜の硬度に影響を与え、低温では硬度は高くなるが、可撓性に劣るため通常は常温付近の温度で処理される。これら作成した陽極酸化膜の量はＪＩＳ  Ｈ８６８０７「皮膜質量法」に基づいて測定できる。
【００３３】
また、陽極酸化処理を行なった後、必要に応じて後処理を行うことも出来る。後処理としては当該業者に知られた方法、例えば珪酸塩処理、弗化ジルコン酸処理などの無機塩類での後処理、アラビアガム、ポリビニルホスホン酸、ポリビニルスルホン酸等の有機高分子処理、水和封孔処理などがある。
【００３４】
本発明において、物理現像核としては、公知の銀錯塩拡散転写法に用いられるものでよく、例えば金、銀等のコロイド、パラジウム、亜鉛等の水溶性塩と硫化物を混合した金属硫化物などが使用できる。これらの詳細及び製法については、例えば、フォーカル・プレス、ロンドン ニューヨーク(１９７２年)発行、アンドレ  ロット及びエディス ワイデ著、「フォトグラフィック・シルバー・ハライド・ディフュージョン・プロセシズ」を参照し得る。
【００３５】
本発明での物理現像核層のバインダーとしては、親水性高分子、例えば澱粉、カルボキシメチルセルロース、アラビアゴム、アルギン酸ナトリウム、ヒドロキシエチルセルロース、ポリスチレンスルホン酸、ポリアクリル酸ソーダ、ビニルイミダゾールとアクリルアミドの共重合体、アクリル酸とアクリルアミドの共重合体、ポリビニルアルコール、ポリビニルピロリドン、蛋白質、ポリビニルホスホン酸等の親水性高分子又はそのオリゴマー体、特開平８−２１１６１４記載の親水性高分子などが使用できる。バインダー量としては、１ｍｇ／ｍ2以下が好ましく、更に好ましくは０．５ｍｇ／ｍ2以下である。
【００３６】
本発明におて、各物理現像核層には更に界面活性剤、公知の現像安定剤、硝酸塩もしくは亜硝酸塩などの各種塩類を含有させることができる。
【００３７】
本発明で用いられる現像液には、現像主薬、例えばポリヒドロキシベンゼン類、３−ピラゾリジノン類、アルカリ性物質、例えば水酸化カリウム、水酸化ナトリウム、水酸化リチウム、第３燐酸ナトリウム、あるいはアミン化合物、保恒剤、例えば亜硫酸ナトリウム、粘稠剤、例えばカルボキシメチルセスロース、カブリ防止剤、例えば臭化カリウム、１−フェニル−５−メルカプトテトラゾール、現像変成剤、例えばポリオキシアルキレン化合物等の添加剤等を含ませることが出来る。
【００３８】
現像液のｐＨとして通常約１０〜１４、好ましくは約１２〜１４であるが、使用する平版印刷版のアルミニウム支持体の前処理(例えば陽極酸化)条件、写真要素、所望の像、現像液中の各種化合物の種類及び量、現像条件等によって異なる。
【００３９】
本発明において、現像処理に続いて水洗処理が施され、ハロゲン化銀乳剤層が除去され、銀画像と非画像部であるアルミニウム支持体を露出させる。水洗液にはｐＨを４〜８、好ましくは４．５〜７の範囲に緩衝させる緩衝剤、例えば燐酸塩緩衝剤、クエン酸塩緩衝剤またはそれらの混合物を含有することができる。また、防腐剤を含有させてもよい。水洗液中には更にタンパク質分解酵素（例えば、ペプシン、レンニン、トリプシン、キモトリプシン、カテプシン、パパイン、フィシン、トロンビン、レニン、コラゲナーゼ、ブロメライン、細菌プロティナーゼ）や、前記した親油化剤を含有させることができる。
【００４０】
現像処理と水洗処理の間に、現像の進行を停止させる中和安定化処理を施してもよく、中和液に前記親油化剤を含有させてもよい。
【００４１】
上記水洗液はアルミニウム支持体上のハロゲン化銀乳剤層を完全に除去するために用いるもので、２５〜３５℃の水洗液をジェット方式で吹き付ける方法、または水洗液を吹き付けながらスクラブローラで乳剤層を剥離する方法が一般的に用いられている。
【００４２】
水洗処理によって露出した銀画像部及び非画像部は、各々の親油性及び親水性を高めるため、及び版面の保護のために、仕上げ液による処理が施される。本発明において、仕上げ液には、非画像部の陽極酸化層の保護及び親水性向上のために、アラビヤガム、デキストリン、アルギン酸ナトリウム、アルギン酸のプロピレングリコールエステル、ヒドロキシエチル澱粉、カルボキシメチルセルロース、ヒドロキシエチルセルロース、ポリビニルピロリドン、ポリスチレンスルホン酸、ポリビニルアルコール等の保護コロイドを含有することが好ましい。また、画像部の親油性を更に向上させるために、上記親油化剤を含有することが好ましい。更に上記酵素を含有することができる。
【００４３】
以下に本発明を実施例により説明するが、本発明はこれらに何ら限定されるものではない。尚、％は断りのないかぎり質量％を示す。
【実施例１】
【００４４】
材質１０５０のアルミニウム板を４％水酸化ナトリウム水溶液で５０℃１分脱脂処理を行い、水洗した後、４００メッシュのパミストン懸濁液を用い、回転ナイロンブラシで研磨し、２.５％の塩酸水溶液中２０℃で交流密度５０Ａ／ｄｍ2で６０秒電解粗面化処理を行い、２０％リン酸で５０℃１分間デスマット処理した。その後２５％硫酸溶液中で温度２０℃電流密度３Ａ／ｄｍ2、処理時間４５秒で陽極酸化処理し、アルミニウム支持体を作成した。続いてチオ硫酸ナトリウム水溶液と塩化パラジウム水溶液を４０℃にて５分混合し、硫化パラジウムコロイド溶液を作成し、硫化パラジウムの量で０.５ｍｇ／ｍ2となるようアルミニウム支持体に塗布し、物理現像核塗布済みアルミニウム支持体を作成した。
【００４５】
ハロゲン化銀乳剤の調整は、保護コロイドとしてアルカリ処理ゼラチンを用い、コントロールダブルジェット法で平均粒径０.３μｍの銀１モル当たり０．００６ミリモルのヘキサクロロイリジウム（ＩＩＩ）酸カリウムをドープさせた表１にあるようなハロゲン化銀乳剤を調整した。その後この乳剤をフロキュレーションさせ、洗浄した。さらにこの乳剤に金硫黄増感を施し、１−フェニル−５−メルカプトテトラゾールを添加した後、化１で表される赤色感光性の増感色素を加え、色素増感した。
【００４６】
【表１】
2005156874.tif 000002
【００４７】
【化１】
2005156874.tif 000003
【００４８】
得られたハロゲン化銀乳剤を物理現像核層塗布済みアルミニウム支持体に表２にあるように２種類の乳剤を塗布量が硝酸銀に換算したＡｇＸとして合計で３.０ｇ／ｍ2となるようスライドコーターにて塗布乾燥し感光性平版印刷版を作成した。それぞれの平版印刷版をイメージセッター（三菱製紙社製ＳＤＰ−α２４００波長６３３ｎｍの赤色ＬＤレーザー搭載）にて像露光を行った。次に製版用プロセッサー（三菱製紙社製Ｐ−α８８０）で現像液浸漬時間１０秒で処理し平版印刷版を作成した。製版用プロセッサーは、現像処理工程（２２℃）、水洗処理工程（３５℃の水洗水をシャワー噴射しながらスクラブローラーで乳剤層をウォッシュオフする）、仕上げ処理工程（２１℃、シャワー）及び乾燥工程から構成されている。水洗処理工程は貯蔵タンクに貯留された２０Ｌの水洗水をポンプで循環させて、平版印刷版にシャワー噴射した後、濾過フィルターで濾過して貯留タンクに回収し再使用するクローズドタイプとなっている。
【００４９】
【表２】
2005156874.tif 000004
【００５０】
用いた現像液、水洗液、仕上げ液の構成は次の通りである。
＜現像液＞
水酸化ナトリウム                    ２０ｇ
ハイドロキノン                      ２０ｇ
１−フェニル−３ピラゾリジノン        ２ｇ
無水亜硫酸ナトリウム                ８０ｇ
チオ硫酸ナトリウム                    ５ｇ
Ｎ−メチルエタノールアミン            ６ｇ
エチレンジアミン４酢酸ナトリウム塩    ５ｇ
脱イオン水で１０００ｍＬとする。
ｐＨ（２５℃）＝１３.４
【００５１】
＜水洗液＞
２−メルカプト−５−ｎヘプチルオキサンジオール  ０.５ｇ
トリエタノールアミン                １３ｇ
重亜硫酸ナトリウム                  １０ｇ
リン酸２水素カリウム                ４０ｇ
タンパク質分解酵素                    １ｇ
水を加えて全量を１０００ｃｃに調整する。ｐＨは６.０に調整した。
タンパク質分解酵素として、ビオプラーゼＡＬ−１５（細菌プロティナーゼ、長瀬産業（株）製）を用いた。
【００５２】
＜仕上げ液＞
アラビアゴム                          １０ｇ
リン酸                                ０.５ｇ
硝酸ナトリウム                        ２０ｇ
ポリエチレングリコール＃４００      １００ｇ
２−メルカプト−５−ｎヘプチルオキサンジオール  ０.５ｇ
脱イオン水にて１０００ｍＬとする。
水酸化ナトリウムにてｐＨは６.５に調整した。
【００５３】
この様にして作成した平版印刷板を、印刷機スプリント２２６(コモリコーポレーション社製）で印刷した。なお、インキは耐刷力試験用としてＧＥＯＳ  ＧシアンＨタイプ（大日本インキ社製）を、汚れ試験用としてハイユニティーｓｏｙ金赤  Ｍ（Ｔ＆Ｋ社製）、湿し水としてはアストロマーク３（日研）の２％水溶液を用いた。
【００５４】
表３に印刷結果を示す。耐刷力は印刷していって５０ミクロンの細線画像でかすれ、脱落など変化のあった枚数を、汚れは３０００枚印刷した後ブランケットにインキが明らかに付着しているものを×、若干付着しているものを△、ほとんど付着していないものを○とした。
【００５５】
【表３】
2005156874.tif 000005
【００５６】
表３より、本発明の平版印刷版は耐刷力、耐汚れ性に優れていることが判る。